СПОСОБ ПОЛУЧЕНИЯ ПОЛИМЕРНОГО БИОДЕГРАДИРУЕМОГО МАТЕРИАЛА

1. Способ получения полимерного биодеградируемого материала, характеризующийся тем, что натриевую форму монтмориллонита суспендируют в водном растворе органического растворителя, взятом в массовом отношении монтмориллонита к растворителю не более 15% на единицу массы растворителя и оставляют до полного набухания с образованием гелеобразной массы, в которую при интенсивном перемешивании добавляют соль металла переменной валентности в количестве, рассчитанном исходя из емкости катионного обмена глины, необходимой для полного замещения обменных катионов металлами переменной валентности, после перемешивания полученную массу оставляют отстаиваться до выпадения осадка, полученный осадок сначала промывают дистиллированной водой, а затем водным раствором органического растворителя до полного удаления продуктов реакции катионного обмена, полученный осадок высушивают в лиофильной сушке до постоянного веса, затем полученный полуфабрикат, содержащий активатор разложения методом экструдирования вводят в расплав термоэластопласта из расчета от 2 до 10 мас.% с образованием биодеградируемого материала.
2. Способ по п. 1, характеризующийся тем, что в качестве водного раствора органического растворителя используют водно-спиртовую смесь или водно-ацетоновую смесь при содержании воды в смеси от 0,2 до 0,8 объемных долей.
3. Способ по п. 1, характеризующийся тем, что в качестве органического растворителя используют ацетон, диэтилкетон, этиловый и изопропиловый спирты.
4. Способ по п. 1, характеризующийся тем, что перемешивание продолжают в течение не менее 3 ч.
5. Способ по п. 1, характеризующийся тем, что отстаивание осуществляют в течение не менее 3 ч.
6. Способ по п. 1, характеризующийся тем, что промывание дистиллированной водой осуществляют из расчета не менее 100 мл воды на 2 г монтмориллонита.
7. Способ по п. 1, характеризующийся тем, что количество растворителя для промывания осадка берут в объемном соотношении к осадку не более чем 1:1.
8. Способ по п. 1, характеризующийся тем, что в качестве соли металла переменной валентности используют хлориды, ацетилацетонаты или сульфаты металлов.
9. Способ по п. 1, характеризующийся тем, что в качестве металлов переменной валентности используют Mn, Ni, Со, Fe, Cu.
10. Способ по п. 1, характеризующийся тем, что в качестве термоэластопласта используют полиэтилен, сополимеры винилацетата с этиленом.
11. Способ по п. 1, характеризующийся тем, что в расплав термоэластопласта дополнительно вводят добавки, обеспечивающие равномерное диспергирование активатора разложения в полимере.
12. Способ по п. 11, характеризующийся тем, что в качестве добавки используют сополимеры винилацетата с этиленом, малеинизированный этилен с содержанием малеинового адгидрида от 0,3 до 1,5 мас.%.